(57)【特許請求の範囲】
【請求項１】
（Ａ）ＳｉＨ基を有する化合物、（Ｂ）アルケニル基を有する化合物、（Ｃ）ヒドロシリル化触媒、（Ｄ）キノンジアジド化合物を必須成分として含有し、（Ａ）成分、（Ｂ）成分の少なくともどちらか一方が、アルカリ溶液への溶解性を発現する構造を有し一分子中にアルケニル基および／またはＳｉＨ基を含有する化合物を含むポジ型感光性組成物。
【請求項２】
アルカリ溶液への溶解性を発現する構造を有し、一分子中にアルケニル基および／またはＳｉＨ基を含有する化合物がシロキサン化合物である事を特徴とする請求項１に記載のポジ型感光性組成物。
【請求項３】
アルカリ溶液への溶解性を発現する構造を有し、一分子中にアルケニル基および／またはＳｉＨ基を含有する化合物が環状シロキサン構造を含有する事を特徴とする請求項１または２に記載のポジ型感光性組成物。
【請求項４】
アルカリ溶液への溶解性を発現する構造がフェノール基、カルボキシル基、下記式（Ｘ１）〜（Ｘ２）で表される構造から選ばれる構造である事を特徴とする請求項１〜３のいずれか１つに記載のポジ型感光性組成物。
【化１】
0006371666.tif 000008
【請求項５】
アルカリ溶液への溶解性発現する構造が下記式（Ｘ１）〜（Ｘ２）で表される構造から選ばれる構造である事を特徴とする請求項１〜４のいずれか１つに記載のポジ型感光性組成物。
【化２】
0006371666.tif 000009
【請求項６】
アルカリ溶液への溶解性を発現する構造を有し、一分子中にアルケニル基および／またはＳｉＨ基を含有する化合物が、ＳｉＨ基およびアルケニル基以外の反応性官能基を含有する事を特徴とする請求項１〜５のいずれか１つに記載のポジ型感光性組成物。
【請求項７】
ヒドロシリル化触媒以外の重合開始剤を含有する事を特徴とする請求項１〜６のいずれか１つに記載のポジ型感光性組成物。
【請求項８】
請求項１〜６のいずれに記載のポジ型感光性組成物を硬化して得られる硬化膜。
【発明の詳細な説明】
【技術分野】
【０００１】
本発明はアルカリ現像によりポジ型パターンを与える得る感光性組成物に関するものである。
【背景技術】
【０００２】
ポジ型感光性組成物はディスプレイ製造、半導体製造において広く使用されており、アクリル樹脂、フェノール樹脂を主成分とするポジ型レジストが提案・商品化されている。一方、パターニング後デバイスに機能膜として残る永久レジストとしてポジ型感光性組成物を用いる場合、より耐久性を有する樹脂であるポリイミド系ポリマー（特許文献１）、シリコン系ポリマー（特許文献２）等の材料をベースとするポジ型感光性材料が提案されているが、いずれも絶縁膜などに用いる場合には絶縁性に欠け、未だ満足のいく物性のものが得られていない。
【先行技術文献】
【特許文献】
【０００３】
【特許文献１】特開２０１１−０３３７７２号公報
【特許文献２】特開２０１１−０２２１７３号公報
【発明の概要】
【発明が解決しようとする課題】
【０００４】
上記事情から本発明の目的は、パターニング性および電気的絶縁信頼性に優れるポジ型感光性組成物を提供することである。
【課題を解決するための手段】
【０００５】
上記事情に鑑み、本発明者らが鋭意検討した結果、下記特長を有する樹脂組成物を用いることにより上記課題が解決できることを見出し、本発明を完成するに至った。すなわち本発明は、以下の構成を有するものである。
【０００６】
１）．（Ａ）ＳｉＨ基を有する化合物、（Ｂ）アルケニル基を有する化合物、（Ｃ）ヒドロシリル化触媒、（Ｄ）キノンジアジド化合物を必須成分として含有し、（Ａ）成分、（Ｂ）成分の少なくともどちらか一方が、アルカリ溶液への溶解性を発現する構造を有し一分子中にアルケニル基および／またはＳｉＨ基を含有する化合物を含むポジ型感光性組成物。
【０００７】
２）．アルカリ溶液への溶解性を発現する構造有し、一分子中にアルケニル基および／またはＳｉＨ基を含有する化合物がシロキサン化合物である事を特徴とする１）に記載のポジ型感光性組成物。
【０００８】
３）．アルカリ溶液への溶解性発現する構造を有し、一分子中にアルケニル基および／またはＳｉＨ基を含有する化合物が環状シロキサン構造を含有する事を特徴とする１）または２）に記載のポジ型感光性組成物。
【０００９】
４）．アルカリ溶液への溶解性発現する構造がフェノール基、カルボキシル基、下記式（Ｘ１）〜（Ｘ２）で表される構造から選ばれる構造である事を特徴とする１）〜３）のいずれか１つに記載のポジ型感光性組成物。
【００１０】
【化１】
0006371666.tif 000002
【００１１】
５）アルカリ溶液への溶解性発現する構造が下記式（Ｘ１）〜（Ｘ２）で表される構造から選ばれる構造である事を特徴とする１）〜４）のいずれか１つに記載のポジ型感光性組成物。
【００１２】
【化２】
0006371666.tif 000003
【００１３】
６）．アルカリ溶液への溶解性発現する構造を有し、一分子中にアルケニル基および／またはＳｉＨ基を含有する化合物が、ＳｉＨ基およびアルケニル基以外の反応性官能基を含有する事を特徴とする１）〜５）のいずれか１つに記載のポジ型感光性組成物。
【００１４】
７）．ヒドロシリル化触媒以外の重合開始剤を含有する事を特徴とする１）〜６）のいずれか１つに記載のポジ型感光性組成物。
【００１５】
８）．１）〜７）のいずれに記載のポジ型感光性組成物を硬化して得られる硬化膜。
【発明の効果】
【００１６】
本発明により得られるポジ型感光性組成物はパターニング性に優れ、加熱して硬化させる事により絶縁性に優れた薄膜を与え得る。
【発明を実施するための形態】
【００１７】
発明の詳細を説明する。
【００１８】
本発明の感光性組成物は、フォトリソグラフィーによりポジ型のパターンを形成することができ、加熱して硬化させる事により絶縁性に優れた薄膜を与え得る。
【００１９】
本発明における感光性組成物では、（Ａ）ＳｉＨ基を有する化合物、（Ｂ）アルケニル基を有する化合物、（Ｃ）ヒドロシリル化触媒、（Ｄ）キノンジアジド化合物を必須成分として含有し、（Ａ）成分、（Ｂ）成分の少なくともどちらか一方が、アルカリ溶液への溶解性を発現する構造を有し一分子中にアルケニル基および／またはＳｉＨ基を含有する化合物を含むことを特徴とする。ＳＩＨ基を有する化合物、アルケニル基を有する化合物のどちらか一方、もしくは両方がアルカリ溶解性を発現する構造を有し一分子中にアルケニル基および／またはＳｉＨ基を含有する化合物を含み、ナフトキノンアジド化合物と組み合わさることによって、アルカリ現像によるポジ型のパターニングが可能であり、ヒドロシリル化反応性を有する為、パターニング後の加熱により架橋反応が進行し優れた絶縁性を示す薄膜が得られる。以下、詳細説明する。
【００２０】
（Ａ成分）
本発明の感光性組成物は必須成分として、ＳｉＨ基を含有する化合物を含有し、アルケニル基を有する化合物（Ｂ成分）と組み合わせることでヒドロシリル化反応性を有する為、パターニング後の加熱により架橋反応が進行し優れた絶縁性を示す薄膜となる。
【００２１】
ＳｉＨ基を含有する化合物としては、特に限定せず使用することができ、ジメチルヒドロシリル基で末端が封鎖されたポリもしくはオリゴシロキサン、側鎖にＳｉＨ基を有する環状、鎖状のポリもしくはオリゴシロキサン等が挙げられる。
【００２２】
特に絶縁性に優れる薄膜を得られる観点より、環状シロキサン化合物が好ましく、具体例としては、１，３，５，７−テトラハイドロジェン−１，３，５，７−テトラメチルシクロテトラシロキサン、１−メチルー３，５，７−トリハイドロジェン−１，３，５，７−テトラメチルシクロテトラシロキサン、１，３−ジメチルー５，７−ジハイドロジェン−１，３，５，７−テトラメチルシクロテトラシロキサン、１−プロピル−３，５，７−トリハイドロジェン−１，３，５，７−テトラメチルシクロテトラシロキサン、１，３−ジプロピル−５，７−ジハイドロジェン−１，３，５，７−テトラメチルシクロテトラシロキサン、１，３，５−トリハイドロジェン−７−ヘキシル−１，３，５，７−テトラメチルシクロテトラシロキサン、１，５−ジハイドロジェン−３，７−ジヘキシル−１，３，５，７−テトラメチルシクロテトラシロキサン、１，３，５−トリハイドロジェン−トリメチルシクロシロキサン、１，３，５，７，９−ペンタハイドロジェン−１，３，５，７，９−ペンタメチルシクロシロキサン、１，３，５，７，９，１１−ヘキサハイドロジェン−１，３，５，７，９，１１−ヘキサメチルシクロシロキサン等が例示される。特に入手性の観点より、１，３，５，７−テトラハイドロジェン−１，３，５，７−テトラメチルシクロテトラシロキサンが好ましい。
【００２３】
また強靭な薄膜が得られるという観点より、あらかじめポリシロキサン化合物同士または有機化合物とポリシロキサン化合物とを部分的に反応させているオリゴマーも用いることが好ましい。この一部架橋させる反応としては特には限定されるものではないが、加水分解縮合と比較して反応後に電気的および熱的に安定なＣ−Ｓｉ結合を形成し、また反応制御が容易で未架橋基が残りにくいという観点より、ヒドロシリル化反応を適用することが好ましい。部分架橋させるモノマーとしては特に限定されるものではなく、上記ＳｉＨ基を有するシロキサン化合物とアルケニル基を有するシロキサン化合物または有機化合物を適宜組み合わせて用いることができる。
【００２４】
部分架橋させるアルケニル基含有化合物としては、一般式（ＩＩ）で表される構造を有するアルケニル化合物や、アルケニル基を有するポリシロキサンが好ましく適用できる。具体的な例としては、ジアリルフタレート、トリアリルトリメリテート、ジエチレングリコールビスアリルカーボネート、トリメチロールプロパンジアリルエーテル、トリメチロールプロパントリアリルエーテル、ペンタエリスリトールトリアリルエーテル、ペンタエリスリトールテトラアリルエーテル、１，１，２，２−テトラアリロキシエタン、ジアリリデンペンタエリスリット、トリアリルシアヌレート、１，２，４−トリビニルシクロヘキサン、１，４−ブタンジオールジアリルエーテル、ノナンジオールジアリルエーテル、１，４−シクロへキサンジメタノールジアリルエーテル、トリエチレングリコールジアリルエーテル、トリメチロールプロパントリビニルエーテル、ペンタエリスリトールテトラビニルエーテル、ビスフェノールＳのジアリルエーテル、ジビニルベンゼン、ジビニルビフェニル、１，３−ジイソプロペニルベンゼン、１，４−ジイソプロペニルベンゼン、１，３−ビス（アリルオキシ）アダマンタン、１，３−ビス（ビニルオキシ）アダマンタン、１，３，５−トリス（アリルオキシ）アダマンタン、１，３，５−トリス（ビニルオキシ）アダマンタン、ジシクロペンタジエン、シクロペンタジエン、シクロヘキサジエン、シクロオクタジエン、トリシクロペンタジエン、ノルボルナジエン、ビニルノルボルネン、ビニルシクロへキセン、ビニルシクロペンテン、ブタジエン、イソプレン、オクタジエン、１，５−ヘキサジエン、１，５−ヘキサジエン、１，９−デカジエン、ジアリルエーテル、ビスフェノールＡジアリルエーテル、ビスフェノールＳジアリルエーテル、２，５−ジアリルフェノールアリルエーテル、トリアリルイソシアヌレート、ジアリルイソシアヌレート、ジアリルモノグリシジルイソシアヌレート、ジアリルモノベンジルイソシアヌレート、ジアリルモノプロピルイソシアヌレート、モノアリルジベンジルイソシアヌレート、ジアリルモノメチルイソシアヌレート、モノアリルジメチルイソシアヌレート、ケイ素基に結合したビニル基（Ｓｉ−ＣＨ＝ＣＨ２基）を有するポリシロキサン化合物（具体的には、１，３，５，７−テトラビニル−１，３，５，７−テトラメチルシクロテトラシロキサン、１−プロピル−３，５，７−トリビニル−１，３，５，７−テトラメチルシクロテトラシロキサン、１，５−ジビニル−３，７−ジヘキシル−１，３，５，７−テトラメチルシクロテトラシロキサン、１，３，５−トリビニル−トリメチルシクロシロキサン、１，３，５，７，９−ペンタビニル−１，３，５，７，９−ペンタメチルシクロシロキサン、１，３，５，７，９，１１−ヘキサビニル−１，３，５，７，９，１１−ヘキサメチルシクロシロキサン）等の化合物が挙げられる。
【００２５】
特に、透明性および耐熱性、耐光性、絶縁性が高い硬化物・薄膜を形成しやすいという観点から下記一般式（ＩＩ）で表される構造を有するアルケニル化合物を用いる事が好ましい。
【００２６】
【化３】
0006371666.tif 000004
【００２７】
これら化合物の具体例としては、トリアリルイソシアヌレート、ジアリルモノグリシジルイソシアヌレート、ジアリルモノベンジルイソシアヌレート、ジアリルモノプロピルイソシアヌレート、モノアリルジベンジルイソシアヌレート、ジアリルモノメチルイソシアヌレート、モノアリルジメチルイソシアヌレートが挙げられる。
【００２８】
また、硬化物の透明性および硬化性の観点より、アルケニル基を有するポリシロキサンが好ましく適用できる。またその中でも化合物入手性の観点より、ケイ素基に結合したビニル基（Ｓｉ−ＣＨ＝ＣＨ２基）を有するポリシロキサン化合物であることが好ましい。具体的には、１，３，５，７−テトラビニル−１，３，５，７−テトラメチルシクロテトラシロキサン、１−プロピル−３，５，７−トリビニル−１，３，５，７−テトラメチルシクロテトラシロキサン、１，５−ジビニル−３，７−ジヘキシル−１，３，５，７−テトラメチルシクロテトラシロキサン、１，３，５−トリビニル−トリメチルシクロシロキサン、１，３，５，７，９−ペンタビニル−１，３，５，７，９−ペンタメチルシクロシロキサン、１，３，５，７，９，１１−ヘキサビニル−１，３，５，７，９，１１−ヘキサメチルシクロシロキサン等の化合物が挙げられる。
また、本発明ではＳＩＨ基を有する化合物、アルケニル基を有する化合物のどちらか一方、もしくは両方がアルカリ溶液への溶解性を発現する構造を有し一分子中にアルケニル基および／またはＳｉＨ基を含有する化合物を含み、ナフトキノンアジド化合物と組み合わさることによって、アルカリ現像によるポジ型のパターニングが可能となる。
【００２９】
アルカリ溶液への溶解性を発現する構造を有し一分子中にアルケニル基および／またはＳｉＨ基を含有する化合物とは、アルカリ溶液への溶解性を発現する構造を分子内に有し、アルケニル基および／またはＳｉＨ基を含有する化合物であればよい。
【００３０】
アルカリ溶解性を発現する構造としてはフェノール基や、カルボキシル基などが挙げられ、特に限定されることはない。特に、ポストベイク後に絶縁性、耐熱性に優れる硬化膜となりやすい観点より、下記式（Ｘ１）〜（Ｘ２）で表される構造が望ましい。
【００３１】
【化４】
0006371666.tif 000005
【００３２】
ＳｉＨ基と、アルカリ溶液への溶解性を発現する構造を有し一分子中にアルケニル基および／またはＳｉＨ基を含有する化合物としては、上記アルカリ溶解性を発現する構造とアルケニル基を有する化合物と、ＳｉＨ化合物とのヒドロシリル化反応生成物が好適に適用できる。アルカリ溶解性を発現する構造とアルケニル基を有する化合物として、具体的にはジアリルイソシアヌル酸、モノアリルイソシアヌル酸が挙げられる。これらのアルケニル化合物は単独でＳｉＨ化合物と反応させても良いし、上記で例示したほかのアルケニル化合物と組み合わせて反応させて、アルカリ溶液への溶解性を発現する構造を有し一分子中にアルケニル基および／またはＳｉＨ基を含有する化合物としても良い。ＳｉＨ基とアルケニル基の比を調整して、アルケニル基を含有する化合物／またはＳｉＨ基を含有する化合物とすることができる。（ＳｉＨ基が残っている場合はＡ成分、アルケニルが残っている場合はＢ成分となる）
またさらに絶縁性、耐熱性の強固な硬化物が得られる点より、ヒドロシリル化反応以外の架橋反応を進行する反応性官能基を有するアルケニル化合物を用いることが好ましい。反応性官能基としては例えば、（メタ）アクリル基、脂環式エポキシ基、オキセタニル基、アルコキシシリル基が挙げられる。その中でも架橋による収縮が少ない点から脂環式エポキシ基が好ましい。脂環式エポキシ基を有するアルケニル化合物としては、具体的にビニルシクロヘキセンオキシドが挙げられる。
【００３３】
ヒドロシリル化反応させる場合の触媒としては、公知のヒドロシリル化触媒を用いればよい。触媒活性の点から塩化白金酸、白金−オレフィン錯体、白金−ビニルシロキサン錯体等が好ましい。また、これらの触媒は単独で使用してもよく、２種以上併用してもよい。
【００３４】
（Ｂ成分）
本発明の感光性組成物は必須成分として、アルケニル基を有する化合物（Ｂ成分）を含有する。(Ｂ成分)と上記ＳｉＨ基を有する化合物（Ａ成分）と組み合わせることでヒドロシリル化反応性を有する為、パターニング後の加熱により架橋反応が進行し優れた絶縁性を示す薄膜となる。このアルケニル基を有する化合物としては、上記ＳｉＨ基を有する化合物を得る際に使用するアルケニル化合物と同様のものが使用できる。
【００３５】
本発明にかかる感光性組成物において、上記Ａ成分と、Ｂ成分を合計した量は、組成物中の溶剤を除いた成分１００重量部中２５〜９５重量部、さらには３５〜９０重量部配合することが好ましい。また、組成物中の溶剤を除いた成分中主成分（配合重量が最も多い成分）であることが好ましい。それによりパターニング性と絶縁性の効果が高められるので好ましい。
【００３６】
（Ｃ成分）
本発明の感光性組成物は、ヒドロシリル化触媒を必須成分として含有し、パターニング後の加熱によりヒドロシリル化反応が進行し優れた絶縁性を示す薄膜となる。ヒドロシリル化触媒としては、公知のヒドロシリル化触媒を用いればよい。触媒活性の点から塩化白金酸、白金−オレフィン錯体、白金−ビニルシロキサン錯体等が好ましい。また、これらの触媒は単独で使用してもよく、２種以上併用してもよい。
【００３７】
（Ｄ成分）
本発明の感光性組成物は、キノンジアジド化合物を必須成分として含有し、アルカリ溶解性を発現する構造を含有する化合物と組み合わせることで、ポジ型のパターニング性を発現する。キノンジアジド化合物としては、特に制限は無く、レジスト分野で感光剤として使用されるもので公知のものを用いることが出来る。  キノンジアジド化合物は二種類以上を併用してもよい。キノンジアジド化合物としては、例えば、フェノール化合物と１，２−ベンゾキノンジアジド−４−スルホン酸又は１，２−ベンゾキノンジアジド−５−スルホン酸とのエステル、フェノール化合物と１，２−ナフトキノンジアジド−４−スルホン酸又は１，２−ナフトキノンジアジド−５−スルホン酸とのエステルが挙げられる。
【００３８】
前記フェノール化合物としては、例えば、２，３，４−トリヒドロキシベンゾフェノン、２，４，６−トリヒドロキシベンゾフェノン、２，２’，４，４’−テトラヒドロキシベンゾフェノン、２，３，３’，４−テトラヒドロキシベンゾフェノン、２，３，４，４’−テトラヒドロキシベンゾフェノン、ビス（２，４−ジヒドロキシフェニル）メタン、ビス（ｐ−ヒドロキシフェニル）メタン、トリ（ｐ−ヒドロキシフェニル）メタン、１，１，１−トリ（ｐ−ヒドロキシフェニル）エタン、ビス（２，３，４−トリヒドロキシフェニル）メタン、２，２−ビス（２，３，４−トリヒドロキシフェニル）プロパン、１，１，３−トリス（２，５−ジメチル−４−ヒドロキシフェニル）−３−フェニルプロパン、４-{４-[１,１-ビス(４-ヒドロキシフェニル)エチル]-α,α−ジメチルベンジル}フェノール、４，４’−［１−［４−［１−［４−ヒドロキシフェニル］−１−メチルエチル］フェニル］エチリデン］ビスフェノール、ビス（２，５−ジメチル−４−ヒドロキシフェニル）−２−ヒドロキシフェニルメタン、３，３，３’，３’−テトラメチル−１，１’−スピロビインデン−５，６，７，５’，６’，７’−ヘキサノール、及び２，２，４−トリメチル−７，２’，４’−トリヒドロキシフラバンが挙げられる。
【００３９】
キノンジアジド化合物の具体例として、２，３，４−トリヒドロキシベンゾフェノンと１，２−ナフトキノンジアジド−４−スルホン酸とのエステル、２，３，４−トリヒドロキシベンゾフェノンと１，２−ナフトキノンジアジド−５−スルホン酸とのエステル、４-{４-[１,１-ビス(４-ヒドロキシフェニル)エチル]-α,α−ジメチルベンジル}フェノールと１，２−ナフトキノンジアジド−４−スルホン酸とのエステル、又は４-{４-[１,１-ビス(４-ヒドロキシフェニル)エチル]-α,α−ジメチルベンジル}フェノールと１，２−ナフトキノンジアジド−５−スルホン酸とのエステルなどが好適に使用できる。
【００４０】
本発明の感光性組成物において、キノンジアジド化合物の含有量は、溶剤を除いた成分１００重量部中、１〜３０重量部であることが好ましく、５〜２０重量部であることがより好ましい。
【００４１】
（重合開始剤）
本発明の感光性組成物は、熱または、光によって活性化する重合開始剤を含有することが出来る。重合開始剤を含有することで、アルカリ溶解性が発現する構造を有し、一分子中に２つ以上のアルケニル基、またはＳｉＨ基を含有する化合物が、その他の反応性官能基を有する場合、その架橋反応を促進することが出来る。用いる重合開始剤としては、反応性官能基に対応するものであれば良く、公知の熱ラジカル開始剤、光ラジカル開始剤、光酸発生剤、熱酸発生剤などが適用できる。
【００４２】
ラジカル重合開始剤としては、アセトフェノン系化合物、ベンゾフェノン系化合物、アシルフォスフィンオキサイド系化合物、オキシムエステル系化合物、ベンゾイン系化合物、ビイミダゾール系化合物、α−ジケトン系化合物、チタノセン系化合物、多核キノン系化合物、キサントン系化合物、チオキサントン系化合物、トリアジン系化合物、ケタール系化合物、アゾ系化合物、過酸化物、２，３−ジアルキルジオン系化合物、ジスルフィド系化合物、チウラム化合物類、フルオロアミン系化合物等が用いることができる。
【００４３】
光酸発生剤としては、金属フルオロ硼素塩及び三弗化硼素化合物、ビス（ペルフルオルアルキルスルホニル）メタン金属塩、アリールジアゾニウム化合物、ＶＩａ族元素の芳香族オニウム塩、Ｖａ族元素の芳香族オニウム塩、ＩＩＩａ〜Ｖａ族元素のジカルボニルキレートチオピリリウム塩、ＭＦ６−陰イオン（ここでＭは燐、アンチモン及び砒素から選択される）の形のＶＩa元素、アリールスルホニウム塩、芳香族ヨードニウム塩及び芳香族スルホニウム塩、ビス [４−（ジフェニルスルホニオ）フェニル]スルフィド−ビスヘキサフルオロ金属塩（例えば燐酸塩、砒酸塩、アンチモン酸塩等）；陰イオンがＢ（Ｃ６Ｆ５）４−である芳香族ヨードニウム塩及び芳香族スルホニウム塩の一種以上が包含される。これらの塩のいくつかは、ＦＸ−５１２（３Ｍ社）、ＵＶＲ−６９９０及びＵＶＲ−６９７４（ユニオン・カーバイド社）、ＵＶＥ−１０１４及びＵＶＥ−１０１６（ジェネラル・エレクトリック社）、ＫＩ−８５（デグッサ社）、ＳＰ−１５０及びＳＰ−１７２（ＡＤＥＫＡ社）並びにサンエイドＳＩ−６０Ｌ、ＳＩ−８０Ｌ及びＳＩ−１００Ｌ（三新化学工業社）、ＷＰＩ１１３及びＷＰＩ１１６（和光純薬工業社）、ＲＨＯＤＯＲＳＩＬ  ＰＩ２０７４（ローディア社）、ＢＢＩ−１０２、ＢＢＩ−１０３、ＢＢＩ−１０５(みどり化学)として商品として入手できる。
【００４４】
（貯蔵安定剤）
本発明の感光性組成物としては貯蔵安定性確保のため、ヒドロシリル化反応抑制剤を使用してもよい。具体的には、脂肪族不飽和結合を含有する化合物、有機リン化合物、有機イオウ化合物、窒素含有化合物、スズ系化合物、有機過酸化物等が挙げられ、これらを併用してもかまわない。
【００４５】
脂肪族不飽和結合を含有する化合物としては、３−ヒドロキシ−３−メチル−１−ブチン、３−ヒドロキシ−３−フェニル−１−ブチン、１−エチニル−１−シクロヘキサノール等のプロパギルアルコール類、エン−イン化合物類、ジメチルマレート等のマレイン酸エステル類等が例示される。有機リン化合物としては、トリオルガノホスフィン類、ジオルガノホスフィン類、オルガノホスフォン類、トリオルガノホスファイト類等が例示される。有機イオウ化合物としては、オルガノメルカプタン類、ジオルガノスルフィド類、硫化水素、ベンゾチアゾール、チアゾール、ベンゾチアゾールジサルファイド等が例示される。スズ系化合物としては、ハロゲン化第一スズ２水和物、カルボン酸第一スズ等が例示される。有機過酸化物としては、ジ−ｔ−ブチルペルオキシド、ジクミルペルオキシド、ベンゾイルペルオキシド、過安息香酸ｔ−ブチル等が例示される。
【００４６】
これらのゲル化抑制剤のうち、遅延活性が良好で原料入手性がよいという観点からは、ベンゾチアゾール、チアゾール、ジメチルマレート、３−ヒドロキシ−３−メチル−１−ブチン、１−エチニル−１−シクロヘキサノール、トリフェニルホスフィンが好ましい。
【００４７】
（溶剤）
本発明の硬化性組成物において均一に塗布するために溶剤を使用することが好ましい。使用できる溶剤は特に限定されるものではなく具体的に例示すれば、エチルシクロヘキサン、トリメチルペンタン等の炭化水素系溶剤、１，４−ジオキサン、１，３−ジオキソラン等のエーテル系溶剤、メチルイソブチルケトン、シクロヘキサノン等のケトン系溶剤、イソ酪酸イソブチル、酪酸イソブチル等のエステル系溶剤、プロピレングリコール−１−モノメチルエーテル−２−アセテート（ＰＧＭＥＡ）、エチレングリコールジメチルエーテル、エチレングリコールジエチルエーテル等のグリコール系溶剤、トリフルオロトルエン等のハロゲン系溶剤を好適に用いることができる。
【００４８】
特に均一な膜が形成しやすい観点より、１，４−ジオキサン、イソ酪酸イソブチル、プロピレングリコール−１−モノメチルエーテル−２−アセテート、メチルイソブチルケトン、エチレングリコールジメチルエーテル、エチレングリコールジエチルエーテル等が好ましい。
【００４９】
使用する溶剤量は適宜設定できるが、用いるポジ型感光性組成物１ｇに対しての好ましい使用量の下限は０．１ｇさらには０．３ｇであり、好ましい使用量の上限は０．９５ｇさらには０．８５ｇである。使用量が少ないと、低粘度化等の溶剤を用いることの効果が得られにくく、また、使用量が多いと、材料に溶剤が残留して熱クラック等の問題となり易なる。これらの、溶剤は単独で使用してもよく、２種類以上の混合溶剤として用いることもできる。
【００５０】
（ポストベイクについて）
本発明の感光性組成物は、最終的に加熱により、ヒドロシリル化反応が進行し、絶縁性に優れた薄膜を得ることが出来る。加熱する温度は、２８０℃以下が好ましく、さらに周辺部材への熱ダメージが小さい観点より、２５０℃以下が好ましい。
【００５１】
（フォトリソグラフィーについて）
本発明の感光性組成物の調製方法は特に限定されず、種々の方法で調製可能である。各種成分を硬化直前に混合調製しても良く、全成分を予め混合調製した一液の状態で低温貯蔵しておいても良い。
【００５２】
本発明の感光性組成物を各種基材にコーティング方法は、均一に塗布が可能である方法であれば特に限定されるものではなく、一般によく使用される、スピンコーティング、スリットコーティングで塗布することができる。
【００５３】
感光させるための光源としては、使用するナフトキノンジアジド化合物の吸収波長を発光する光源を使用すればよく、通常３００〜４５０ｎｍの範囲の波長を含む光源、例えば、高圧水銀ランプ、超高圧水銀ランプ、メタルハライドランプ、ハイパワーメタルハライドランプ、キセノンランプ、カーボンアークランプ、発光ダイオードなどを使用できる。露光量は特に制限されないが、好ましい露光量の範囲は１〜５０００ｍＪ／ｃｍ２、より好ましくは１〜１０００ｍＪ／ｃｍ２である。
【００５４】
また溶剤除去の目的で、露光前にプリベークや真空脱揮プロセスを行うことが出来る。ただし熱を加えることで現像性が低下するなどの問題から、プリベーク温度は、１３０℃以下が好ましく、更に好ましく１２０℃以下が好ましい。真空脱揮と加熱とを同時に行うこともできる。
【００５５】
現像によるパターニング形成について特に限定される方法はなく、一般的に行われる浸漬法やスプレー法等の現像方法により露光部を溶解・除去し所望のパターン形成させることができる。現像液については、一般に使用するものであれば特に限定なく使用することができ、具体例としては、テトラメチルアンモニウムハイドロオキサイド水溶液やコリン水溶液等の有機アルカリ水溶液や、水酸化カリウム水溶液、水酸化ナトリウム水溶液、炭酸カリウム水溶液、炭酸ナトリウム水溶液、炭酸リチウム水溶液などの無機アルカリ水溶液やこれら水溶液に溶解速度等の調整のためにアルコールや界面活性剤などを添加したもの、各種有機溶剤等を挙げることができる。
【００５６】
さらに透明性に優れる硬化膜を得る目的で、ブリーチング処理を行うことが出来る。ブリーチングで用いる光源としては、上記で挙げたものを特に制限無く使用できる。ブリーチング時の露光量は特に制限されないが、好ましい露光量の範囲は１０〜５０００ｍＪ／ｃｍ２、より好ましくは５０〜２０００ｍＪ／ｃｍ２である。
【００５７】
（絶縁性について）
本発明の感光性組成物は、硬化後得られる薄膜は優れた絶縁膜として機能する。ＬＳＩ、ＴＦＴ、タッチパネル等に用いられる絶縁膜として機能する為には、リーク電流が小さい事が必須であり、１ミクロンの薄膜状態においてその値が１０ｎＡ／ｃｍ２以下である事が好ましく、さらに好ましくは５ｎＡ／ｃｍ２以下である事が好ましい。
【実施例】
【００５８】
以下に、本発明の実施例および比較例を示すが、本発明は以下によって限定されるものではない。
【００５９】
本発明の感光性組成物より形成した薄膜は、ポジ型のパターン形成が可能であり、比較例の組成物と比較して優れた特性を示す絶縁膜として機能する。
【００６０】
（薄膜形成およびフォトリソグラフィー性評価方法：パターニング性）
２０００Åモリブデン薄膜つきガラス基板５０×５０ｍｍ上に実施例１〜４および比較例１で得られた感光性組成物をスピンコートにより３μｍ厚で製膜し、ホットプレートにて１００℃、２ｍｉｎ乾燥、マスクアライナー（ＭＡ−１０、ミカサ製）にて１０ミクロンホールパターンのフォトマスク越しに２００ｍＪ／ｃｍ２露光し、アルカリ現像液（ＴＭＡＨ２．３８％水溶液、多摩化学工業製）にて現像処理を行った。さらに基板全面に６００ｍＪ／ｃｍ２露光してブリーチング処理を行った後、２３０℃、３０ｍｉｎでポストベイクを行い薄膜形成した。パターン形状を顕微鏡で観察しホール形成できているものを○、ホール形成ができていないものを×とした。
【００６１】
（絶縁性評価：リーク電流）
上記方法でモリブデン薄膜つきガラス基板上に形成した感光性組成物の薄膜上に真空蒸着機を用いてアルミ電極（３ｍｍΦ）を形成しコンデンサを作成した。上下電極間のリーク電流測定を実施した。
【００６２】
（合成実施例１）
１００ｍＬ四つ口フラスコにトルエン２０ｇ、１，３，５，７−テトラメチルシクロテトラシロキサン３ｇを入れ、気相部を窒素置換した後、内温１００℃で加熱、攪拌した。ジアリルイソシアヌル酸２ｇ、ジアリルモノメチルイソシアヌレート３ｇ及び白金ビニルシロキサン錯体のキシレン溶液（白金として３ｗｔ％含有）０.７ｍｇ、トルエン５ｇの混合液を滴下した。滴下後１Ｈ−ＮＭＲでアリル基由来のピーク消失を確認したのち、トルエンを減圧留去し、無色透明の液体「反応物Ａ」を得た。１Ｈ−ＮＭＲの測定により、標準物質をジブロモエタンとした時の当量換算でＳｉＨ基４．０ｍｍｏｌ／ｇを有するポリシロキサン系化合物であることを確認した。
【００６３】
（合成実施例２）
１００ｍＬ四つ口フラスコにトルエン２０ｇ、１，３，５，７−テトラメチルシクロテトラシロキサン３ｇを入れ、気相部を窒素置換した後、内温１００℃で加熱、攪拌した。モノアリルイソシアヌル酸１．５ｇ、ジアリルモノメチルイソシアヌレート５ｇ及び白金ビニルシロキサン錯体のキシレン溶液（白金として３ｗｔ％含有）０.７ｍｇ、トルエン５ｇの混合液を滴下した。滴下後１Ｈ−ＮＭＲでアリル基由来のピーク消失を確認したのち、トルエンを減圧留去し、無色透明の液体「反応物Ｂ」を得た。１Ｈ−ＮＭＲの測定により、標準物質をジブロモエタンとした時の当量換算でＳｉＨ基２．０ｍｍｏｌ／ｇを有するポリシロキサン系化合物であることを確認した。
【００６４】
（合成実施例３）
１００ｍＬ四つ口フラスコにトルエン２０ｇ、１，３，５，７−テトラメチルシクロテトラシロキサン３ｇを入れ、気相部を窒素置換した後、内温１００℃で加熱、攪拌した。ジアリルイソシアヌル酸２ｇ、ジアリルモノメチルイソシアヌレート３ｇ及び白金ビニルシロキサン錯体のキシレン溶液（白金として３ｗｔ％含有）０.７ｍｇ、トルエン５ｇの混合液を添加した。添加後１Ｈ−ＮＭＲでビニル基由来のピーク消失を確認したのち、内温を８０℃としてビニルシクロヘキセンオキシドを１ｇ添加した。添加後１Ｈ−ＮＭＲでビニル基由来のピーク消失を確認したのち、トルエンを減圧留去し、無色透明の液体「反応物Ｃ」を得た。１Ｈ−ＮＭＲの測定により、標準物質をジブロモエタンとした時の当量換算でＳｉＨ基３．０ｍｍｏｌ／ｇを有するポリシロキサン系化合物であることを確認した。
【００６５】
（合成比較例１）
１００ｍＬ付四つ口フラスコに、ジエチレングリコールエチルメチルエーテル１００ｇ、テトラエトキシシラン５ｇ、ジメチルジエトキシシラン１０ｇ、及びフェニルトリエトキシシラン３０ｇを入れ、さらにギ酸１０．３ｇと水１６．０ｇの混合溶液を滴下して加えた。その後、８０℃で１時間加熱し、さらに低分子成分を留去して「反応物Ｄ」を得た。
【００６６】
（実施例１〜６、比較例１）
合成実施例１〜３、比較合成例１で得られた反応物Ａ〜Ｄおよび、ＴＡＩＣ（トリアリルイソシアヌレート）、白金触媒（白金ビニルシロキサン錯体のキシレン溶液（白金として３ｗｔ％含有））、キノンジアジド化合物（（４-{４-[１,１-ビス(４-ヒドロキシフェニル)エチル]-α,α−ジメチルベンジル}フェノールと１，２−ナフトキノンジアジド−５−スルホン酸とのエステル（エステル化率２．０））、酸発生剤（ＳＰ−１５０）、溶剤（プロピレングリコール−１−モノメチルエーテル−２−アセテート）を表１に記載の割合で調合し感光性組成物を調整した。結果を表―２に示す。
【００６７】
【表１】
0006371666.tif 000006
【００６８】
【表２】
0006371666.tif 000007